(57)【要約】【課題】従来必ずしも併せもつことが困難であった耐水性、通気性と撥水性および柔軟性、ドレープ性を有し、手術用ガウン、ドレープ、シーツ、覆布等のメディカル用のディスポーザブル用途に適した耐水性不織シートを提供すること。【解決手段】繊度が０．０５〜０．９ｄｔｅｘの極細繊維を含む不織布からなり、該不織布にはバインダー樹脂が付着してなる耐水性不織シートであって、該耐水性不織シートの平均ポアサイズが１５〜５０μｍであることを特徴とする耐水性不織シート。【選択図】  なし【特許請求の範囲】
【請求項１】
繊度が０．０５〜０．９ｄｔｅｘの極細繊維を含む不織布からなり、該不織布にはバインダー樹脂が付着してなる耐水性不織シートであって、該耐水性不織シートの平均ポアサイズが１５〜５０μｍであることを特徴とする耐水性不織シート。
【請求項２】
該耐水性不織シートの耐水圧が１５０ｍｍＨ２Ｏ以上、通気度が１５ｃｍ３／ｃｍ２・ｓｅｃ以上である請求項１記載の耐水性不織シート。
【請求項３】
該耐水性不織シートの剛軟度が２０〜１２０ｇである請求項１または２に記載の耐水性不織シート。
【請求項４】
該極細繊維の繊度が０．１〜０．５ｄｔｅｘである請求項１〜３のいずれか１項に記載の耐水性不織シート。
【請求項５】
該バインダー樹脂が２〜３０ｇ／ｍ２付着してなる請求項１〜４のいずれか１項に記載の耐水性不織シート。
【請求項６】
該耐水性不織シートに撥水剤が付着してなる請求項１〜５のいずれか１項に記載の耐水性不織シート。
【請求項７】
請求項１〜６のいずれか１項に記載の耐水性不織シートを用いてなるメディカルガウン。
【請求項８】
請求項１〜６のいずれか１項に記載の耐水性不織シートを用いてなるドレープ。
【発明の詳細な説明】
【０００１】
【発明の属する技術分野】
本発明は、耐水性不織シートに関するものであり、より詳細には耐水性および通気性に富み、かつドレープ性、撥水性に優れた耐水性不織シートに関する。本発明の耐水性不織シートは、特にメディカル用途として有用である。
【０００２】
【従来の技術】
従来、手術用ガウン、ドレープ、シーツ、覆布等のメディカル用途向けのディスポーザブル製品に用いられる不織布として、種々のものが提案されている。例えば、ポリエステル等の合成繊維からなる短繊維ウエブとパルプシートを積層し、水流絡合により交絡した積層不織布が提案されている（特許文献１参照）。
また、ポリエステルスパンボンド不織布とセルロース短繊維ウエブを積層し、水流絡合により交絡した積層不織布が提案されている（特許文献２参照）。
しかしながら、前者の積層不織布は、耐水性についてはある程度満足するが、通気性に乏しく、しかもペーパーライクでドレープ性に欠けるため着心地が悪く、繊維屑（リント）の発生、脱落が生ずるという問題があった。
また、後者の積層不織布は、通気性が高くなりリント発生についても改善はされているものの、一般にセルロース繊維が太いため高密度の交絡状態が得難く、十分な耐水性が得られず、また強度、耐磨耗性についても満足できる性能ではなかった。
【０００３】
また、メルトブローン法によって製造される平均繊維径が数μｍ以下の極細繊維不織布とスパンボンド法により得られる長繊維不織布とを積層し、熱接着等によって一体化し、さらに加熱プレス処理して少なくとも繊維の一部を溶融させた積層不織布が提案されている（特許文献３参照）。
しかしながら、このような積層不織布は通気性を著しく欠き、柔軟性、ドレープ性に劣るため良好な着用感が得られないという問題点が指摘されていた。
上記課題を解決するために、特定の繊維径と空隙率を有するメルトブローン不織布を含む積層不織布が提案されているが（特許文献４参照）、かかる積層不織布も依然として柔軟性、ドレープ性について改善されておらず、良好な着用感を与えるものではなかった。また、使用時に積層した不織布が剥離するという問題点も指摘されていた。
【０００４】
一方、分割型複合繊維からなるウエブを高圧水流処理して、分割された極細繊維を緻密に交絡させて耐水性を備えた不織布を得ようとする試みもなされており、例えば、ポリオレフィン系分割性複合繊維からなるウエブを高圧水流処理し、極細化した極細繊維層の片面にポリオレフィン系スパンボンド不織布を積層し、水流絡合によって両者を交絡後、さらに熱プレスによって極細繊維の一部の成分を微細フィルム化した撥水性不織布が提案されている（特許文献５参照）。
しかしながら、かかる不織布は極細繊維を高密度に存在させ、この層と一部微細フィルム化した層により耐水性を発現させようとするものであるが、このように極細繊維を高密度に絡合させることは、不織布の通気性を阻害する傾向にあり、耐水性と通気性の両方を十分に満足させることは容易ではない。また、このような不織布は柔軟性に乏しく、ドレープ性を要求される分野には適さない。
このように相反する物性である耐水性と通気性を十分に満足し、かつ優れたドレープ性を兼ね備えた耐水性不織シートは未だ提案されていないのが現状であった。
【０００５】
【特許文献１】
特開昭５９−９４６５９号公報
【特許文献２】
特開平４−３３３６５２号公報
【特許文献３】
特開平６−１２８８５２号公報
【特許文献４】
特開平１１−２４７０６１号公報
【特許文献５】
特開平１１−２４７０５８号公報
【０００６】
【発明が解決しようとする課題】
本発明の目的は、従来両立することが困難であった耐水性、通気性を兼ね備え、かつ撥水性、柔軟性およびドレープ性に優れ、手術用ガウン、ドレープ、シーツ、覆布等のメディカル用のディスポーザブル製品に適した耐水性不織シートを提供することにある。
【０００７】
【課題を解決するための手段】
すなわち本発明は、繊度が０．０５〜０．９ｄｔｅｘの極細繊維を含む不織布からなり、該不織布にはバインダー樹脂が付着してなる耐水性不織シートであって、該耐水性不織シートの平均ポアサイズが１５〜５０μｍであることを特徴とする耐水性不織シートである。
【０００８】
【発明の実施の形態】
本発明の耐水性不織布シートは、繊度が０．０５〜０．９ｄｔｅｘの極細繊維を含む不織布から構成され、かつ該不織布にバインダー樹脂を付着させる点に特徴を有するものであり、かかる構成とすることで耐水性、通気性を兼ね備えるとともにドレープ性に優れた耐水性不織布シートが得られる。
該極細繊維としては、直紡糸式繊維や繊維断面において２種以上のポリマー成分が複合された分割型複合繊維を水流等の高圧流体処理、擦過、叩解、揉み処理等により各成分に分割したり、または海島状に配置された海島型複合繊維の一成分を溶解除去することによって得られる極細繊維を用いることができる。中でも本発明においては、高密度に絡合された不織布が得られることから分割型複合繊維を用いることが好ましい。
【０００９】
該極細繊維を形成し得る分割型複合繊維の断面形状としては、例えば図１の（ａ）〜（ｄ）に示されるように複数成分が断面において放射状に貼り合わされた形状や少なくとも２成分が互いに順次積層された状態に貼り合わされた形状のものを用いることができる。
各ポリマー成分の組合せとしては、相溶性、溶融粘度、また特定の溶剤に対する溶解性等の相対的バランスを考慮して選択される。例えば、ポリエチレンテレフタレートやポリブチレンテレフタレート等のポリエステル系ポリマー、ポリエチレン、ポリプロピレン等のポリオレフィン系ポリマー、ナイロン６、ナイロン６６、ナイロン１２等のポリアミド系ポリマー、ポリスチレン系ポリマー、ポリビニルアルコール系ポリマー、エチレン−ビニルアルコール系共重合体ポリマー、あるいはこれらに第三成分を共重合もしくはブレンドしたものから選択され、組み合わされる。具体的な例としては、ポリアミド／ポリエステル、エチレン−ビニルアルコール系共重合体／ポリエステル、ポリエステル／ポリオレフィン、ポリアミド／ポリオレフィン、ポリアミド／ポリスチレン、ポリエステル／変性ポリエステル（例えば、アルカリ可溶性であるナトリウムスルホイソフタル酸共重合ポリエステル等）、ポリビニルアルコール／他の熱可塑性ポリマー等が挙げられる。
【００１０】
また、海島型複合繊維としては、例えば図１の（ｅ）〜（ｆ）に示すように断面において２またはそれ以上の成分が海成分と島成分を構成している。これらの繊維は水あるいは特定の有機溶剤等に溶解するポリマーを一般には海成分とし、同溶剤等に溶解しないポリマーを島成分として、複合繊維から溶解成分を溶解除去して島成分により極細繊維を形成させるものであり、ポリアミド／ポリスチレン、ポリエステル／各種アルカリ可溶変性ポリエステル、熱可塑性ポリビニルアルコール／他の熱可塑性ポリマー等の組合せが選択される。
【００１１】
上記の複合繊維より得られる極細繊維の単繊維繊度は、既に述べたように耐水性と通気性を兼備した製品を得るため、０．０５〜０．９ｄｔｅｘであることが重要である。０．０５ｄｔｅｘ未満では得られる耐水性不織シートの密度が高くなりすぎて通気性が損なわれる。一方、０．９ｄｔｅｘを超えると十分な耐水性が得られない。後述するバインダー樹脂の付与と組み合わせて、望ましい耐水性と通気性を容易に設定可能な点から繊度は０．１〜０．５ｄｔｅｘが好ましい。
【００１２】
本発明の耐水性不織シートは、上記したような極細繊維を含むものであるが、優れた耐水性および柔軟性を得る観点から極細繊維を８０％以上含むことが好ましく、極細繊維１００％から構成されていることが特に好ましい。なお、本発明に用いる極細繊維以外の他の繊維としては、特に限定されず、種々の合成繊維、天然繊維を用いることができる。
【００１３】
本発明の耐水性不織シートは、前記複合繊維を含むウエブに対して、高圧水流等の高圧流体にて噴射処理するかニードルパンチ等の機械的処理によって該複合繊維を分割極細化するとともに絡合させることによって準備することができる。この場合、ウエブは乾式法、湿式法により準備できるが、繊度が極端に小さいときは湿式法が好ましい。しかしながら、一般には、前記複合繊維からなるランダムウエブ、カードウエブを必要に応じて積層し、これに高圧流体処理やニードルパンチ処理を行うことによって、繊維を絡合すると同時に複合繊維を構成する各成分を分割し極細繊維化を行うのが効率的である。なお、溶解成分の除去により極細繊維を形成する海島型複合繊維を使用する場合には、該複合繊維をウエブとし絡合処理した後、水、溶剤等による溶解成分の抽出を行ってもよい。
【００１４】
特に本発明においては、高圧水流による交絡処理を採用することが好ましい。この方法は、一般に分割型複合繊維を絡ませると同時に該複合繊維から極細繊維を分割形成するのに十分なエネルギーを与え易いからである。通常、メッシュ上に支持されたウエブに対して数回（数段）にわたり水流を噴射して繊維を絡合するが、その水流の圧力等の条件は、ウエブの目付、厚さに応じて適宜設定すればよく、特に水圧２０〜２００ｋｇ／ｃｍ２の範囲が好ましい。また、水流絡合処理はウエブの両面に少なくとも２段以上の水流処理を行ってもよい。この場合の条件についても、繊維の交絡の程度、分割の度合により決定すればよい。さらに、水流噴射ノズルの形状、配列数も目的とする見掛け密度、厚さあるいは交絡度合に応じて選択すればよい。
【００１５】
本発明においては、極細繊維が一定の交絡状態を形成し、かつ適度な緻密性を有していることが望ましい。より良好な柔軟性を維持するためには、不織布原反の厚さ０．２５〜０．５０ｍｍ、見掛け密度０．１５〜０．３０ｇ／ｃｍ３となるよう構成することが好ましい。さらに本発明では、該不織布に付与されるバインダー樹脂の付着量・付着状態との兼ね合いによって、好ましい耐水性、通気性およびドレープ性を兼ね備えた最終製品とするものであるが、０．１５ｇ／ｃｍ３未満、厚さが０．２５ｍｍ未満では繊維同士の緻密な重なりが少なく、十分な耐水性が奏されない場合がある。
一方、見掛け密度が０．３０ｇ／ｃｍ３を超えたり、厚さが０．５０ｍｍを超えると通気性を満足しなくなる可能性があり、ドレープ性、着用性の低下を招く場合がある。
【００１６】
一般に不織布の見掛け密度を高くし、さらに構成繊維の交絡度を大きくすると耐水性は得られるが、逆に通気性が損なわれ、製品が硬くなりドレープ性に欠ける問題が生じ、交絡処理により繊維が脆化してリント発生の原因となることがある。
しかしながら、本発明の耐水性不織シートは、見掛け密度、交絡度等を若干低く抑え、該シートに付与するバインダー樹脂によって繊維を固定すると共に耐水性を補助し、通気性を維持させつつリントフリー性を発揮させることができる。
【００１７】
本発明では、前記のようにして得た不織布に対して、バインダー樹脂を付与し、前記シートを構成する繊維の絡合構造内に存在させることによって、最終製品の目的とする耐水性、通気性、ドレープ性、リントフリー性を満足させるものである。用いられるバインダー樹脂としては、ポリウレタン、アクリル、アクリル酸エステル、ポリビニルアルコール、酢酸ビニル−ブタジエンゴム、エチレン−酢酸ビニル系共重合体、オレフィン系樹脂等等が挙げられるが、中でもポリウレタン、アクリル酸エステル樹脂が好ましい。
不織布に対する樹脂の付着量は２〜３０ｇ／ｍ２が好ましく、より好ましくは５〜２０ｇ／ｍ２である。付着量が２ｇ／ｍ２未満では、耐水圧の向上効果に劣り、さらにはリントフリー効果、形態安定性等に劣る。また、付着量が３０ｇ／ｍ２を超えると、製品が硬くなってしまいドレープ性が阻害され、通気性が極端に低下し好ましくない。
【００１８】
該バインダー樹脂は、水性エマルジョンまたは溶剤溶液の状態で準備されるが、不織布に対する付着量を抑え、特に不織布内部への多量の浸透を抑えるために、プリント法、パッド法、スプレー（シャワー）方式、ローラータッチ方式等の方法により行うことが望ましい。またバインダー樹脂の付着状態は、厚み方向に均一に付着していても良いが、不織シートの断面において表面側（両面の場合は双方の表面側）に偏在する方が、柔軟性、ドレープ性に富み、また表面摩擦強度を高めることができる。このような付着状態を制御するために、処理方法および乾燥条件により樹脂の移動状態を制御して形成する必要があるが、このような点からパッド法、プリント法が特に好ましい。
また、本発明においてはバインダー樹脂を付着させるため、この樹脂に着色剤等を混合して耐水性不織シートを同時に着色することができるというメリットも有する。例えば、メディカルガウン、シーツ等に用いる場合には、血液に対してマスキングとなる濃青色や緑色に着色すればよい。
【００１９】
本発明の耐水性不織シートは、優れた耐水性、通気性を維持しながら柔軟性、形態安定性を有するという点から、該シートを構成する極細繊維が適度に交絡していることが重要である。本発明においては、かかる交絡度の指標として、平均ポアサイズを用いることができ、上記した目的を達成するためには、該シートの平均ポアサイズが１５〜５０μｍであることが極めて重要である。平均ポアサイズが１５μｍ未満であると、耐水性不織シートの通気度や柔軟性が維持できない。一方、平均ポアサイズが５０μｍを超えると、耐水性が劣るものとなってしまう。より優れた耐水性、通気性を維持する観点から平均ポアサイズは２２〜４５μｍが好ましく、２５〜４５μｍが特に好ましい。
【００２０】
本発明の耐水性不織シートは、上記バインダー樹脂の付着に加えて、撥水剤処理を施してもよい。かかる撥水剤としてはフッ素系撥水剤、シリコン系撥水剤等が使用され、その付与方法は、浸漬法、塗布法、スプレー法等が採用可能であり、その付着量は０．３〜８ｇ／ｍ２が好ましい。
また、帯電防止剤、難燃剤、柔軟剤、その他目的に応じた加工剤等を必要に応じバインダー樹脂加工時や撥水処理加工時に併用して付与してもよい。
【００２１】
本発明の耐水性不織シートは、耐水圧１５０ｍｍＨ２Ｏ以上が好ましく、より好ましくは２００〜５００ｍｍＨ２Ｏとすることで、耐水性とともに撥水性を備え、バクテリアバリア性も満足させる。また、該耐水性不織シートは１５ｃｍ３／ｃｍ２・ｓｅｃ以上、好ましくは３０〜１００ｃｍ３／ｃｍ２・ｓｅｃの通気性を有するのが好ましい。また、本発明の耐水性不織シートは、メディカルガウン等とした際の着用時における快適性、あるいはドレープとした際に被覆対象物への追従性などの点から剛軟度は２０〜１２０ｇが好ましく、より好ましくは３０〜１００ｇであり、さらに好ましくは４０〜７０ｇである。
【００２２】
本発明の耐水性不織シートは、優れた耐水性、柔軟性を有することから、メディカル用途向けのディスポーザブル製品、特に手術用ガウン、ドレープ、シーツ、覆布等の用途として有用である。
【００２３】
【実施例】
以下、本発明を実施例によりさらに詳しく説明するが、本発明はこれら実施例により何ら限定されるものではない。なお、本実施例における各物性値は、以下の方法により測定した。
【００２４】
（目付）
３０ｃｍ角に切り出した試料を４枚重ねて質量を測定し、１枚あたりの目付（ｇ／ｍ２）を求めた。
【００２５】
（厚み）
ＭＩＴＵＴＯＹＯデジタル測圧器（大栄科学精器製作所製）を用い、１２ｇ／ｃｍ２の荷重下で測定した。３０ｃｍ角に切り出した試料を４枚重ね、任意の４個所について測定した厚みの平均値を１／４にすることにより試料１枚相当の厚み（ｍｍ）を算出した。
【００２６】
（見掛け密度）
目付を厚みで割った値を見掛け密度（ｇ／ｃｍ３）とした。
【００２７】
（平均ポアサイズ）
Ｃａｐｉｌｌａｒｙ  Ｆｌｏｗ  Ｐｏｒｏｍｅｔｅｒ／Ｍｏｄｅｌ  Ｎｏ．：ＣＦＰ−３４ＲＴＥ８Ａ−３−６−Ｌ４（Ｐｏｒｏｕｓ  Ｍａｔｅｒｉａｌ  ｉｎｃ．社製）を用いて以下の条件で評価した。
試料測定部位；φ１２．７ｍｍ
試験方法；ＷｅｔＵｐ−ＤｒｙＵｐモード、パラメータ／標準、試液／ＰＯＲＯＦＩＬ（１６．５ｄｙｎｅｓ／ｃｍ）、濡らし時間３０分
試料は、シートの任意の１０箇所よりφ３０ｍｍのサイズに切り出し、これらの測定値の平均値を平均ポアサイズとした。
【００２８】
（耐水圧）
ＪＩＳ  Ｌ１０９２Ａ法（低水圧法）の静水圧法に準じて測定した。１５ｃｍ角に切り出した試料４枚を耐水面に水が当たるように装置に取り付け、加圧速度６０ｃｍ／分で加圧し、試料上に３個所水滴が出現した点での水位を測定した。
【００２９】
（通気度）
ＪＩＳ  Ｌ１０９６フラジール法に準じて測定した。
【００３０】
（剛軟度）
ＪＩＳ  Ｌ１０９６ハンドルオメータ法に準じて測定した。
試料として、タテ２１．５ｃｍ×ヨコ１５ｃｍの大きさに切り出したものを３枚採取し、スロット巾１５．７ｍｍに設定した試験機で試料のヨコ方向に平行な方向で試料中央部に荷重をかけ測定した。各試料ごとに、同一位置で表裏３回ずつ計６回測定し、その平均値を評価値とした。３枚の試料の評価値を平均し、剛軟度とした。
【００３１】
実施例１
ナイロン６とポリエチレンテレフタレートが図１の（ｃ）のように交互に層状積層された断面形状を有する分割型複合繊維（クラレ社製「ＷＲＡＭＰ」、３．８ｄｔｅｘ×５１ｍｍ）からなる目付６０ｇ／ｍ２のカードウエブを準備し、次いで水流絡合処理を行って該複合繊維を各成分に分割するとともに繊維を交絡させ、不織布を製造した。該不織布を構成する極細繊維は、繊度０．３ｄｔｅｘの極細繊維であり、該不織布の見掛け密度は０．１５ｇ／ｃｍ３、厚さは０．４１ｍｍであった。
なお、水流絡合処理の条件は以下の条件とした。
噴射ノズル：孔径０．１０ｍｍ、配列間隔０．６ｍｍ、列数１
１回目：表面２段処理（水圧：２０〜６０ｋｇ／ｃｍ２）
２回目：裏面３段処理（水圧：４０〜１５０ｋｇ／ｃｍ２）
３回目：表面２段処理（水圧：４０〜１５０ｋｇ／ｃｍ２）
次に、得られた不織布に対して、エマルジョン型アクリル酸エステル樹脂（日本カーバイド社製「ニカゾール」；固形分５０質量％）をパッド法により付着量が１０ｇ／ｍ２になるように塗布し、乾燥後、さらにフッ素系撥水剤（明成化学工業社製「アサヒガード」；固形分１８質量％）をパッド法により付着量が１．５ｇ／ｍ２となるように塗布後、乾燥して耐水性不織シートを得た。
【００３２】
実施例２
ポリエチレンテレフタレートとナイロン６が図１の（ａ）に示されるように８分割された複合繊維（３．８ｄｔｅｘ×５１ｍｍ）からなる目付７０ｇ／ｍ２のランダムウエブを作製し、水流絡合処理を行って該複合繊維を各成分に分割するとともに繊維を交絡させ不織布を得た。該不織布を構成する極細繊維は平均０．４８ｄｔｅｘの極細繊維であり、該不織布の見掛け密度は０．１５ｇ／ｃｍ３、厚さは０．４６ｍｍであった。
なお、水流絡合処理は実施例１と同様の条件にて行った。
次に得られた不織布に対して、ポリウレタン溶液（大日本インキ化学工業社製「ハイドラン」；固形分５０質量％）を不織布の両面にパッド法により付着量が６ｇ／ｍ２になるように塗布し、乾燥後、さらにフッ素系撥水剤（明成化学工業社製「アサヒガード」；固形分１８質量％）をスプレー法により付着量が２ｇ／ｍ２になるように塗布後、乾燥して耐水性不織シートを得た。
【００３３】
実施例３
海島比率が５０／５０であり、熱可塑性ポリビニルアルコールを海成分としポリエチレンテレフタレートを島成分とする島数２４の海島型複合繊維（４．７ｄｔｅｘ×５１ｍｍ）からなる目付１３０ｇ／ｍ２のカードウエブを準備し、水流絡合処理を行って繊維を交絡させ、不織布を得た。次いで、これを熱水にて１０分間処理し、ポリビニルアルコールを溶解除去した。さらに、再度水流絡合処理を行い、乾燥させた。
該不織布を構成する複合繊維の島成分から形成された繊維は平均０．１ｄｔｅｘのポリエチレンテレフタレートの極細繊維であり、該不織布の見掛け密度は０．２ｇ／ｃｍ３、厚さは０．３３ｍｍであった。
なお、水流絡合処理の条件は以下の条件とした。
噴射ノズル：孔径０．１０ｍｍ、配列間隔０．６ｍｍ、列数１
１回目：表面２段処理（水圧：３０〜８０ｋｇ／ｃｍ２）
２回目：裏面３段処理（水圧：６０〜１７０ｋｇ／ｃｍ２）
３回目：表面２段処理（水圧：６０〜１７０ｋｇ／ｃｍ２）
噴射ノズル：孔径０．０８ｍｍ、配列間隔０．６ｍｍ、列数１
４回目：表面２段処理（水圧：４０〜８０ｋｇ／ｃｍ２）
５回目：裏面２段処理（水圧：４０〜８０ｋｇ／ｃｍ２）
得られた不織布に対して、実施例１と同様にバインダー樹脂付与および撥水処理を行ってバインダー樹脂付着量が３ｇ／ｍ２、撥水剤付着量が１ｇ／ｍ２である耐水性不織シートを得た。
【００３４】
実施例４
エチレン−ビニルアルコール系共重合体およびポリエチレンテレフタレートからなり、図１の（ｃ）に示した断面形状を有する分割型複合繊維（３．８ｄｔｅｘ×５１ｍｍ）を用いて、実施例１と同様に処理して不織布を準備した。得られた不織布は、目付７０ｇ／ｍ２であり、該不織布を構成する極細繊維は平均０．３５ｄｔｅｘの極細繊維であった。また、該不織布の見掛け密度は０．１６ｇ／ｃｍ３、厚さは０．４３ｍｍであった。
得られた不織布に対して、実施例１と同様にバインダー樹脂付与および撥水処理を行ってバインダー樹脂付着量が４ｇ／ｍ２、撥水剤付着量が１．３ｇ／ｍ２である耐水性不織シートを得た。
【００３５】
比較例１
実施例１で得られた不織布にアクリル酸エステル樹脂付与および撥水剤処理を施さずに耐水性不織シートを得た。
【００３６】
比較例２
ポリエチレンテレフタレート繊維（１．４ｄｔｅｘ×３８ｍｍ）を用いてウエブを準備し、実施例１と同様にして不織布（見掛け密度０．１１ｇ／ｃｍ３、厚さ０．６３ｍｍ）を製造し、次いで実施例１と同様にバインダー樹脂付与および撥水加工して耐水性不織シートを得た。
【００３７】
比較例３
海島比率が５０／５０であり、熱可塑性ポリビニルアルコールを海成分としポリエチレンテレフタレートを島成分とする島数３７の図１の（ｅ）に示されるタイプの海島型複合繊維（３．３ｄｔｅｘ×５１ｍｍ）からなる目付１３０ｇ／ｍ２のカードウエブを準備し、実施例３と同様に処理して不織布（平均繊度０．０４ｄｔｅｘ、見掛け密度０．３１ｇ／ｃｍ３、厚さ０．２１ｍｍ）を製造し、次いで実施例１と同様にバインダー樹脂付与および撥水加工して耐水性不織シートを得た。
【００３８】
上記実施例および比較例で得られた耐水性不織シートの詳細を表１に示す。
【００３９】
【表１】
2004323987.tif 000002
【００４０】
【発明の効果】
本発明により、従来併せもつことが困難であった耐水性、通気性と撥水性および柔軟性、ドレープ性、良好な着用性を有し、手術用ガウン、ドレープ、シーツ、覆布等のメディカル用のディスポーザブル用途に適した耐水性不織シートを得ることができる。
【００４１】
【図面の簡単な説明】
【図１】本発明に用いることのできる分割型複合繊維の一例を示す断面模式図。
【図１】
2004323987.tif 000003